(57)【特許請求の範囲】
【請求項１】
完全組織において、上下に配置された上面側経糸と下面側経糸からなる８組の経糸の組、又は前記経糸の組及び経地糸接結糸からなる８組の接結経糸の組、を形成し、少なくとも上面側経糸及び複数本の上面側緯糸によって製織された上面側層と、下面側経糸及び複数本の下面側緯糸によって製織された下面側層からなり、上面側層と下面側層を、少なくとも前記２本以上の経地糸接結糸または２本以上の緯糸で接結してなる工業用二層織物において、前記下面側緯糸は１本の下面側経糸の上側を通り、次いで１本の下面側経糸の下側を通った後、１本の下面側経糸の上側を通り、次いで連続する５本の下面側経糸の下側を通る組織であって、下面側経糸は連続する４本の下面側緯糸の上側を通った後、１本の下面側緯糸の下側を通り、次いで連続する３本の下面側緯糸の上側を通った後、１本の下面側緯糸の下側を通り、次いで連続する２本の下面側緯糸の上側を通った後、１本の下面側緯糸の下側を通り、次いで連続する３本の下面側緯糸の上側を通った後、１本の下面側緯糸の下側を通る組織である、工業用二層織物。
【請求項２】
下面側層を構成する全ての下面側緯糸が、１本の下面側経糸の上側を通り、次いで１本の下面側経糸の下側を通った後、１本の下面側経糸の上側を通り、次いで連続する５本の下面側経糸の下側を通る組織であり、且つ隣接配置する下面側緯糸は経糸１本分シフトし、次いでその隣の下面側緯糸を経糸４本分シフトし、その隣も経糸１本分、次いで４本分と順にシフトして下面側層の完全組織を形成した、請求項１に記載された工業用二層織物。
【請求項３】
下面側層を構成する全ての下面側緯糸が、１本の下面側経糸の上側を通り、次いで１本の下面側経糸の下側を通った後、１本の下面側経糸の上側を通り、次いで連続する５本の下面側経糸の下側を通る組織であり、且つ隣接配置する下面側緯糸は経糸３本分シフトし、次いでその隣の下面側緯糸を経糸４本分シフトし、その隣も経糸３本分、次いで４本分と順にシフトして下面側層の完全組織を形成した、請求項１に記載された工業用二層織物。
【請求項４】
下面側層を構成する全ての下面側緯糸が、１本の下面側経糸の上側を通り、次いで１本の下面側経糸の下側を通った後、１本の下面側経糸の上側を通り、次いで連続する５本の下面側経糸の下側を通る組織であり、且つ隣接配置する下面側緯糸は経糸１本分シフトし、次いでその隣の下面側緯糸を経糸４本分シフトし、次いでその隣の下面側緯糸を経糸５本分シフトし、次いでその隣の下面側緯糸を経糸４本分シフトし、そしてその隣を経糸１本分、次いで４本分、次いで５本分、次いで４本分と順にシフトして下面側層の完全組織を形成した、請求項１に記載された工業用二層織物。
【請求項５】
上面側経糸と下面側経糸からなる経糸の組のうち、少なくとも一方を上面側層と下面側層の一部を形成しつつ、上面側緯糸と下面側緯糸を織り合わせ上下層を接結する経地糸接結とした接結経糸の組を、少なくとも１組以上配置した、請求項１ないし４のいずれか１項に記載された工業用二層織物。
【請求項６】
接結経糸の組が、２本の経地糸接結糸、または１本の経地糸接結糸と１本の上面側経糸、または１本の経地糸接結糸と１本の下面側経糸から構成されており、これらの組を形成する２本の経糸が協働して上面側表面と下面側表面に、経糸１本分の組織を形成する、請求項５に記載された工業用二層織物。
【請求項７】
上面側層と下面側層を織り合わせる組を形成する２本の接結糸が、緯糸間に配置され、上面側表面の一部を形成しつつ、上面側経糸と下面側経糸を織り合わせる緯糸接結糸である、請求項１ないし４のいずれか１項に記載された工業用二層織物。
【請求項８】
上面側緯糸と下面側緯糸の配置本数割合が１：１〜２：１である、請求項１ないし７のいずれか１項に記載された工業用二層織物。
【請求項９】
上面側層の組織が平織、綾織、朱子織のいずれかとした、請求項１ないし８のいずれか１項に記載された工業用二層織物。
【発明の詳細な説明】
【技術分野】
【０００１】
本発明は、特に優れた剛性、ろ水性、耐摩耗性、繊維支持性、歩留まりに優れ、長期間使用することのできる工業用二層織物に関する。
【背景技術】
【０００２】
従来から工業用織物としては経糸、緯糸で製織した織物が広く使用されており、例えば抄紙用織物や搬送用ベルト、ろ布等その他にも多くの分野で使用されており、用途や使用環境に適した織物特性が要求されている。特に織物の網目を利用して原料の脱水等を行う製紙工程で使用される抄紙用織物での要求は厳しく、紙に織物のワイヤーマークを転写しにくい表面性に優れた織物、また原料に含まれる余分な水分を十分脱水するための脱水性、過酷な環境下においても好適に使用できる程度の剛性、耐摩耗性を持ち合わせたもの、そして良好な紙を製造するために必要な条件を長期間持続することのできる織物が要求されている。その他にも繊維支持性、製紙の歩留まりの向上、寸法安定性、走行安定性等が要求されている。さらに近年では抄紙マシンが高速化しているため、それに伴い抄紙用織物への要求も一段と厳しいものとなっている。
このように工業用織物の中でも最も要求が厳しい抄紙用織物について説明すればほとんどの工業用織物の要求とその解決について理解できるので、以下抄紙用織物を代表して本発明を説明する。
抄紙用織物の上面側層は製紙原料が供給されるため、緻密で繊維支持性、表面性に優れたものが好ましく、下面側層は特にマシン接触面となるため耐摩耗性、剛性、そしてろ水性等に優れたものが好ましい。上面側層は組織を乱すことなく一定のパターンが繰り返されたものが良いとされているのであるが、一方の下面側層組織は未だ検討段階である。
下面側層組織には様々なものがあるが、例えば特開２００３−３４２８８９号公報にあるような、隣接する２本の下面側の経糸が同時に１本の下面側緯糸の上、下を交互に通る畝織組織のもの等がある。この組織の織物は斜め空間が形成されるためろ水性に優れ、また緯糸の打ち込み本数を増やすことができるため表面の繊維支持性を向上させることができる。しかし、この織物はマシンやロールと接触する下面側緯糸のクリンプ（クリンプ）の長さが短くあまり突出しないため、耐摩耗体積が小さく使用寿命の点で問題があった。
それを解決すべく織物がＵＳ２００４／００７９４３４の図９の実施例に示されている。この織物は畝織組織の欠点であった下面側緯糸をロングクリンプとすることで、耐摩耗性を改善させるものである。畝織組織のように隣接する２本の経糸は同じ組織であるが、経糸が１本の下面側緯糸の下側、そして隣接する複数本の下面側緯糸の上側を通る組織であるため、下面側緯糸のクリンプを長くすることができる。しかし、この織物は畝織り組織に比べ織り合わせ箇所が減少するので剛性が低下し、また、下面側緯糸のクリンプが長すぎて緯糸のがたつきが生じてしまい、緯糸の耐摩耗体積はあるものの使用寿命が大きく向上することはなかった。
さらに剛性を改善した織物がＵＳ２００４／０１８２４６４の実施例に示されている。下面側経糸が右隣の経糸に、そして左隣の経糸に交互に寄り合ってジグザグに配置されているため剛性は改善されたが、しかしクリンプの長さは長く緯糸のがたつきは解消されなかった。
そこで、剛性を確保しつつ適当な長さのクリンプとした織物が考えられた。本明細書の従来例１、図２１−２２にも示されているが、下面側緯糸を１本の下面側経糸の上側、次いで下側、次いで上側を通り、その後連続する５本の下面側経糸の上を通る組織とした。この組織であれば織り込み部分が増えるため剛性に優れ、それに伴い緯糸のがたつきもなくなり、耐摩耗性にも優れた織物となる。しかし、この下面側緯糸を経糸５本分ずつシフトして形成される織物の下面側経糸は、１本の下面側緯糸の下側、次いで上側、次いで下側を通り、その後連続する５本の下面側経糸の上を通る組織であるため、下面側経糸が１本の下面側緯糸の上側を通る部分で下面側緯糸が裏面側に押し出されて、この部分だけが先行摩耗して、その後摩耗切断してしまい使用することができなくなる。この織物は剛性に優れ、がたつきのない組織とすることができたが、部分的な偏摩耗が生じて耐摩耗性を得ることはできなかった。
このように、要求の厳しい抄紙用織物を満足させる織物は未だ開発されていなかった。
【特許文献１】特開２００３−３４２８８９号公報
【特許文献２】ＵＳ２００４／００７９４３４号公報
【特許文献３】ＵＳ２００４／０１８２４６４号公報
【発明の開示】
【発明が解決しようとする課題】
【０００３】
ろ水性、繊維支持性、剛性、耐摩耗性に優れた下面側構造を有する工業用二層織物を提供する。
【課題を解決するための手段】
【０００４】
本発明は、
「１．  上下に配置された上面側経糸と下面側経糸が８組の経糸の組を形成し、８本の上面側経糸と複数本の上面側緯糸によって製織された上面側層と、８本の下面側経糸と複数本の下面側緯糸によって製織された下面側層からなり、上面側層と下面側層を、組を形成する２本の経糸または２本の緯糸で接結してなる工業用二層織物において、
下面側緯糸は１本の下面側経糸の上側を通り、次いで１本の下面側経糸の下側を通った後、１本の下面側経糸の上側を通り、次いで連続する５本の下面側経糸の下側を通る組織であって、
下面側経糸は連続する４本の下面側緯糸の上側を通った後、１本の下面側緯糸の下側を通り、次いで連続する３本の下面側緯糸の上側を通った後、１本の下面側緯糸の下側を通り、次いで連続する２本の下面側緯糸の上側を通った後、１本の下面側緯糸の下側を通り、次いで連続する３本の下面側緯糸の上側を通った後、１本の下面側緯糸の下側を通る組織である、工業用二層織物。
２．  下面側層を構成する全ての下面側緯糸が、１本の下面側経糸の上側を通り、次いで１本の下面側経糸の下側を通った後、１本の下面側経糸の上側を通り、次いで連続する５本の下面側経糸の下側を通る組織であり、且つ隣接配置する下面側緯糸は経糸１本分シフトし、次いでその隣の下面側緯糸を経糸４本分シフトし、その隣も経糸１本分、次いで４本分と順にシフトして下面側層の完全組織を形成した、１項に記載された工業用二層織物。
３．  下面側層を構成する全ての下面側緯糸が、１本の下面側経糸の上側を通り、次いで１本の下面側経糸の下側を通った後、１本の下面側経糸の上側を通り、次いで連続する５本の下面側経糸の下側を通る組織であり、且つ隣接配置する下面側緯糸は経糸３本分シフトし、次いでその隣の下面側緯糸を経糸４本分シフトし、その隣も経糸３本分、次いで４本分と順にシフトして下面側層の完全組織を形成した、１項に記載された工業用二層織物。
４．  下面側層を構成する全ての下面側緯糸が、１本の下面側経糸の上側を通り、次いで１本の下面側経糸の下側を通った後、１本の下面側経糸の上側を通り、次いで連続する５本の下面側経糸の下側を通る組織であり、且つ隣接配置する下面側緯糸は経糸１本分シフトし、次いでその隣の下面側緯糸を経糸４本分シフトし、次いでその隣の下面側緯糸を経糸５本分シフトし、次いでその隣の下面側緯糸を経糸４本分シフトし、そしてその隣を経糸１本分、次いで４本分、次いで５本分、次いで４本分と順にシフトして下面側層の完全組織を形成した、１項に記載された工業用二層織物。
５．  上面側経糸と下面側経糸からなる経糸の組のうち、少なくとも一方を上面側層と下面側層の一部を形成しつつ、上面側緯糸と下面側緯糸を織り合わせ上下層を接結する経地糸接結とした接結経糸の組を、少なくとも１組以上配置した、１項ないし４項のいずれか１項に記載された工業用二層織物。
６．  接結経糸の組が、２本の経地糸接結糸、または１本の経地糸接結糸と１本の上面側経糸、または１本の経地糸接結糸と１本の下面側経糸から構成されており、これらの組を形成する２本の経糸が協働して上面側表面と下面側表面に、経糸１本分の組織を形成する、５項に記載された工業用二層織物。
７．  上面側層と下面側層を織り合わせる組を形成する２本の接結糸が、緯糸間に配置され、上面側表面の一部を形成しつつ、上面側経糸と下面側経糸を織り合わせる緯糸接結糸である、１項ないし４項のいずれか１項に記載された工業用二層織物。
８．  上面側緯糸と下面側緯糸の配置本数割合が１：１〜２：１である、１項ないし７項のいずれか１項に記載された工業用二層織物。
９．  上面側層の組織が平織、綾織、朱子織のいずれかとした、１項ないし８項のいずれか１項に記載された工業用二層織物。」
に関する。
【発明の効果】
【０００５】
本発明の工業用二層織物は、剛性、耐摩耗性のある下面側緯糸組織を変則的にシフトしていくことで、部分的な偏摩耗がなく、ろ水性、繊維支持性等に優れた織物とすることができる。
【発明を実施するための最良の形態】
【０００６】
本発明の工業用織物は、上下に配置された上面側経糸と下面側経糸からなる８組の経糸の組により、８本の上面側経糸と複数本の上面側緯糸によって製織された上面側層と、８本の下面側経糸と複数本の下面側緯糸によって製織された下面側層からなり、上面側層と下面側層は経糸または緯糸で接結され、下面側緯糸は１本の下面側経糸の上側を通り、次いで１本の下面側経糸の下側を通った後、１本の下面側経糸の上側を通り、次いで連続する５本の下面側経糸の下側を通る組織であって、下面側経糸は連続する４本の下面側緯糸の上側を通った後、１本の下面側緯糸の下側を通り、次いで連続する３本の下面側緯糸の上側を通った後、１本の下面側緯糸の下側を通り、次いで連続する２本の下面側緯糸の上側を通った後、１本の下面側緯糸の下側を通り、次いで連続する３本の下面側緯糸の上側を通った後、１本の下面側緯糸の下側を通る４／１−３／１−２／１−３／１組織とした。
上面側層の組織は限定されず平織や綾織、朱子織組織とすればよく、これらによって得られた完全組織を上下左右に繋げて、斜め剛性、走行安定性、耐摩耗性に優れた工業用二層織物とした。
【０００７】
本明細書において、上下に配置されている１本の上面側経糸と１本の下面側経糸を「経糸の組」とよんでおり、上面側経糸は上面側緯糸と織り合わされ、下面側経糸は下面側緯糸と織り合わされている。これらの経糸の組はほぼ上下垂直に配置しており、完全組織は８組の経糸から形成されている。
そして、上面側層と下面側層を織り合わせて接結する糸は経糸であっても緯糸であってもよく、接結糸が経糸の場合は、経糸の組のうち少なくとも１本を上面側層と下面側層の一部を形成しつつ、上面側緯糸と下面側緯糸を織り合わせて接結する経地糸接結とした、接結経糸の組を１組以上配置すればよい。このように経糸の組のうち少なくとも１本を経地糸接結糸としたものをここでは「接結経糸の組」と呼んでおり、完全組織を形成する８組の経糸の組のうち、少なくとも１組以上を接結経糸の組とすればよい。例えば、接結経糸の組を１組配置した場合、経糸の組は７組配置され、そして接結経糸の組を２組配置した場合、経糸の組は６組配置されることになる。
【０００８】
「接結経糸の組」としては、２本の経地糸接結糸が組を形成しているものや、１本の上面側経糸と１本の経地糸接結糸が組を形成しているものや、１本の下面側経糸と１本の経地糸接結糸が組を形成しているものがある。いずれも、一方が上面側緯糸の上を通って表面を形成しているところでは、他方が上面側緯糸と下面側緯糸の間か下面側緯糸の下側に配置されており、また一方が下面側緯糸の下を通って下面側表面を形成しているところでは、他方が上面側緯糸と下面側緯糸の間か上面側緯糸の上側に配置されている組織である。その結果、接結経糸の組は上面側表面と下面側表面の両方に経糸１本分の組織を形成する。もし上面側経糸が１／１組織を形成しているのであれば、接結経糸の組でも同じように１／１組織を形成する組織とすればよく、また下面側経糸は４／１−３／１−２／１−３／１組織であるため、接結経糸の組でも同じように４／１−３／１−２／１−３／１組織を形成する組織とすればよい。接結経糸の組を形成する２本の経糸でどのようにこの組織を形成すればよいかは、適宜選択でき、その組み合わせも多い。上下層の組織によって決定すればよい。
本発明の織物の下面側層において、下面側緯糸は１本の下面側経糸の上側を通り、次いで１本の下面側経糸の下側を通った後、１本の下面側経糸の上側を通り、次いで連続する５本の下面側経糸の下側を通る組織を形成するのであるが、経糸の組のうち少なくとも１組を接結経糸の組とした場合には、明細書内の「１本の下面側経糸」を「接結経糸の組のうちの１本の経地糸接結糸」と解釈する必要がある場合がある。例えば、経糸の組と２本の接結経糸からなる接結経糸の組が交互に配置されている織物の場合、下面側緯糸は１本の下面側経糸の上側を通り、次いで１本の接結経糸の下側を通った後、１本の下面側経糸の上側を通り、次いで交互に連続配置している５本の接結経糸と下面側経糸の下側を通る組織、等となる。
【０００９】
経糸の組と接結経糸の組の配置割合は特に限定されず、経糸の組４組と接結経糸の組４組としたり、その他２：６や１：７等の割合であっても構わない。また、全ての経糸の組を接結経糸の組としても構わない。このように接結経糸の組が１組以上配置されていれば配置割合については問わない。
また、接結糸を緯糸とする場合には、緯糸間に上面側層と下面側層を織り合わせる「組を形成する緯糸接結糸」を配置すればよい。この緯糸接結糸は上面側経糸と下面側経糸を織り合わせる接結糸としての機能と、上面側緯糸としての機能の両方を有している。２本の緯糸接結糸のうち、一方が上面側経糸と織り合わされているときに、その下側でもう一方の緯糸接結糸は下面側経糸と織り合わされている。このようにして、上面側表面に上面側緯糸と同じ表面組織を形成することができる。もし上面側経糸が１／１組織を形成しているのであれば、接結経糸の組でも同じように１／１組織を形成する組織とすればよく、それを繰り返すことで上面側表面に平織組織を形成することができる。また、その際には緯糸接結糸と上面側緯糸の線径を同じとすることで、より均一な表面となる。それに対して、一般的に緯糸接結糸は下面側緯糸よりも小径の糸であり、下面側層の組織としても下面側表面に緯糸接結糸が現れにくい組織とすればよい。緯糸接結糸が破断してしまうと上下層が剥離してしまうため、摩耗しにくい組織、線径とすることが好ましい。
【００１０】
本発明の織物は、上面側層と下面側層から構成されており、下面側層を構成する下面側経糸は連続する４本の下面側緯糸の上側を通った後、１本の下面側緯糸の下側を通り、次いで連続する３本の下面側緯糸の上側を通った後、１本の下面側緯糸の下側を通り、次いで連続する２本の下面側緯糸の上側を通った後、１本の下面側緯糸の下側を通り、次いで連続する３本の下面側緯糸の上側を通った後、１本の下面側緯糸の下側を通る４／１−３／１−２／１−３／１組織であり、下面側緯糸は１本の下面側経糸の上側を通り、次いで１本の下面側経糸の下側を通った後、１本の下面側経糸の上側を通り、次いで連続する５本の下面側経糸の下側を通る組織である。
そして、このような下面側層組織を形成するためには、１本の下面側経糸の上側を通り、次いで１本の下面側経糸の下側を通った後、１本の下面側経糸の上側を通り、下面側緯糸組織を５本の下面側経糸の下側を通る組織の下面側緯糸を、シフトしながら隣接配置していくのだが、１本の下面側緯糸の隣には同組織の下面側緯糸を経糸１本分シフトして配置し、そしてその隣の下面側緯糸は経糸４本分シフトして配置し、そしてその隣の下面側緯糸も経糸１本分、そしてその隣の下面側緯糸も経糸４本分と、１本−４本と順にシフトして下面側層の完全組織を形成する。このようなシフト繰り返して形成された完全組織の下面側経糸は４／１−３／１−２／１−３／１となる。
【００１１】
また、その他にも同組織の下面側緯糸を別のシフトの仕方で下面側経糸４／１−３／１−２／１−３／１を得ることができる。１本の下面側緯糸の隣に同組織の下面側緯糸を経糸３本分シフトして配置し、そしてその隣の下面側緯糸は経糸４本分シフトして配置し、そしてその隣の下面側緯糸も経糸３本分、そしてその隣の下面側緯糸も経糸４本分と、３本−４本と順にシフトして下面側層の完全組織を形成する。このようなシフト繰り返して形成された完全組織の下面側経糸は４／１−３／１−２／１−３／１となる。
また、その他にも同組織の下面側緯糸を別のシフトの仕方で下面側経糸４／１−３／１−２／１−３／１を得ることができる。１本の下面側緯糸の隣に同組織の下面側緯糸を経糸１本分シフトして配置し、そしてその隣の下面側緯糸は経糸４本分シフトして配置し、そしてその隣の下面側緯糸も経糸５本分、そしてその隣の下面側緯糸も経糸４本分と、１本−４本−５本−４本と順にシフトして下面側層の完全組織を形成する。このようなシフト繰り返して形成された完全組織の下面側経糸は４／１−３／１−２／１−３／１となる。
この組織は、特に剛性、耐摩耗性に優れ、部分的な先行摩耗がない優れた織物である。これらについて背景技術のところで用いた従来例（図２３−２４）をあげて説明する。図２３−２４の下面側緯糸は１本の下面側経糸の上側、次いで下側、次いで上側を通り、その後連続する５本の下面側経糸の上を通る組織であり、隣接する下面側緯糸は経糸５本分ずつシフトして下面側層の完全組織が形成されている。それによって形成された経糸組織は、１本の下面側緯糸の下側、次いで上側、次いで下側を通り、その後連続する５本の下面側経糸の上を通る組織である。そのため、下面側経糸が１本の下面側緯糸の下側を通る部分の間にある、１本の下面側緯糸は裏面側に押し出されて、この部分だけ下面側緯糸が先行摩耗してしまい、摩耗切断して使用できなくなってしまうこともある。下面側緯糸でも、１本の下面側経糸の上側を通り、次いで１本の下面側経糸の下側を通り、次いで１本の下面側経糸の上側を通る部分が存在するが、材質や張力等から一般的に緯糸の方が屈曲しやすいために、下面側緯糸が経糸の形状に沿ってクリンプを形成し、経糸が織物の表面に突出することはない。しかし、経糸が１本の下面側緯糸の上側を通り、次いで１本の下面側緯糸の下側を通り、次いで１本の下面側緯糸の上側を通る部分では、経糸は屈曲しにくく比較的真っ直ぐなため下面側緯糸は織物の表面に押し出されて突出してしまう。これは当業者であれば周知のことである。
【００１２】
しかし、本発明のように下面側緯糸を１−４シフト、３−４、１−４−５−４シフト等とすることで、経糸組織は１本の下面側緯糸の下側、次いで上側、次いで下側を通る部分が存在しなくなるため、突出する下面側緯糸の突出を防止することができる。また、この組織では下面側緯糸が１本の下面側経糸の上側、次いで下側、次いで上側を通る組織であるため、強力に織り込まれることで、剛性が向上し、がたつきの発生も抑えられる。また、下面側緯糸が強力に織り込まれることで突出して耐摩耗面積が向上するため耐摩耗性も向上する。
そして、上面側層の組織はどのようなものであってもよく、例えば平織組織、綾織組織、朱子織組織等がある。また、本発明の織物は上面側層、下面側層の一部を形成しつつ上下層を織り合わせる経地糸接結糸や、緯糸接結糸を用いているため、上面側経糸と接結経糸の組によって形成される上面側表面組織を同じとしたり、上面側緯糸と緯糸接結の組によって形成される上面側表面組織を同じとすればよい。同じとすることで、均一な表面を形成することができる。
そして、上面側緯糸と下面側緯糸の配置本数の割合は好ましくは１：１〜２：１とするとよい。例えば１：１や２：１、３：２、４：３があり、その他の割合であってもよい。一般的には表面性、繊維支持性等の面から上面側層の密度を高くした方がよく、脱水性等の面から下面側層を粗とした方がよい。緯糸接結糸の下に下面側緯糸を配置しても配置しなくても構わない。
構成糸の線径については特に限定はないが、緻密で平滑な表面とするためには上面側表面を構成する上面側緯糸、上面側経糸は比較的線径の小さいものである方が好ましい。そして、特に表面性を重視する用途においては、経地糸接結糸と上面側経糸を同径の糸としたり、緯糸接結糸と上面側緯糸を同径の糸とすればよい。例えば、上面側経糸と経地糸接結糸に線径差があると、径の大きい方の糸が上面側表面に突出して、紙にワイヤーマークを付与してしまうことがあり好ましくない。上面側経糸と経地糸接結糸の線径が同じであれば上面側の経糸ナックルの高さがほぼ同じとなるため、比較的均一な表面を形成することができる。緯糸接結糸についても同じである。
しかし、剛性、耐摩耗性等を考慮するのであれば、経地糸接結糸と下面側経糸を同線径としても構わない。
マシンやロール接触面側となる下面側表面は剛性や耐摩耗性が必要とされるため、下面側緯糸、下面側経糸は比較的線径の大きいものである方が好ましい。これらは用途や使用環境、上下緯糸本数の配置比率等を考慮して決定すればよい。
【００１３】
本発明に使用される糸は用途や目的に応じて選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらを撚り合わせる等して組み合わせた糸が使用できる。また、糸の断面形状も円形だけでなく四角形状や星型等の矩形状の糸や楕円形状、中空等の糸が使用できる。また、糸の材質としても、自由に選択でき、ポリエステル、ポリアミド、ポリフェニレンサルファイド、ポリフッ化ビニリデン、ポリプロ、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質をブレンドしたり含有させた糸を使用しても良い。
抄紙用ワイヤーとしては一般的には、上面側経糸、下面側経糸、経地糸接結糸、上面側緯糸には剛性があり、寸法安定性に優れるポリエステルモノフィラメントを用いるのが好ましい。また、耐摩耗性が要求される下面側緯糸にはポリエステルモノフィラメントとポリアミドモノフィラメントを交互に配置する等、交織するのが剛性を確保しつつ耐摩耗性を向上できて好ましい。緯糸接結糸は、もまれに強いポリアミドモノフィラメント等が好ましい。
【実施例】
【００１４】
本発明を実施例にもとづき図面を参照して具体的に説明する。
図１〜２２は本発明の実施例であって、意匠図、経糸に沿った断面図、緯糸に沿った断面図を示している。そして、図２３は本発明と比較するための従来例の意匠図を示しており、図２４は図２３の経糸に沿った断面図と、緯糸に沿った断面図を示している。
意匠図とは織物組織の最小の繰り返し単位であって織物の完全組織にあたる。本発明の請求の範囲で詳しく説明されているものがこの完全組織であり、完全組織が上下左右につながって織物となる。意匠図において、経糸はアラビア数字、例えば１、２、３で示し、そのうち上面側経糸と下面側経糸からなる経糸の組と、２本の経地糸接結糸からなる接結経糸の組、または上面側経糸と経地糸接結糸からなる接結経糸の組、または下面側経糸と経地糸接結糸からなる接結経糸の組の場合がある。そして、緯糸はダッシュを付したアラビア数字、例えば１´、２´、３´で示した。配置比率によって意匠図上、上面側緯糸と下面側緯糸が上下に配置されている場合と、上面側緯糸のみの場合がある。また、組になった緯糸接結糸も同じようにダッシュを伏したアラビア数字で示されている。
また、×印は上面側経糸が上面側緯糸の上側に位置していることを示し、□印は下面側経糸が下面側緯糸の下側に位置していることを示す。●印は経地糸接結糸が上面側緯糸の上側に位置していることを示し、○印はその経地糸接結糸が下面側緯糸の下側に位置していることを示す。そして、◆印も経接経地糸結糸が上面側緯糸の上側に位置していることを示し、◇印はその経地糸接結糸が下面側緯糸の下側に位置していることを示す。そして、◎印は緯糸接結糸が上面側経糸の上側に位置していることを示し、○印はその緯地接結糸が下面側経糸の下側に位置していることを示す。経糸の組、接結経糸の組、上面側緯糸と下面側緯糸は意匠図の１つの列に一緒に記載しており、そのため意匠図では糸が上下に正確に重なって配置されることになっているが、これは図面の都合上であって実際の織物ではずれて配置されても構わない。そして、接結経糸の組では２本の経糸が互いにくっつき合って、上面側表面では上面側完全組織を構成する１本の経糸として機能し、また下面側表面では下面側完全組織を構成する１本の経糸として機能している。組を形成する緯糸接結糸については２本の接結緯糸が別の行に示されているため、１本の上面側緯糸を形成しているようには見えないが、実際はこれらが寄り合って１本の上面側緯糸として機能する。
【００１５】
（実施例１）
図１は本発明の実施例１の織物の意匠図である。図２は図１の意匠図の経糸の組１と接結経糸の組２に沿った断面図と、緯糸１´と緯糸２´に沿った断面図を示したものである。この織物は２本組になった経地糸接結糸により織り合わされたものであり、接結経糸の組を４組、経糸の組を４組により完全組織を形成している。
上面側層は経糸が１本の上面側緯糸の上を通り、３本の上面側緯糸の下を通る１／３組織を変則的にシフトさせた朱子織組織であり、上面側緯糸と下面側緯糸の配置割合は２：１である。
図１の意匠図において、２、４、６、８は２本の経地糸接結糸からなる接結経糸の組であり、１、３、５、７は上面側経糸、下面側経糸からなる経糸の組である。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸１本分シフトし、次いでその隣の下面側緯糸を４本分シフトし、その隣も経糸１本分、次いで４本分と順に１−４シフトすることで下面側層の完全組織が形成される。
【００１６】
下面側経糸は、連続する４本の下面側緯糸の上側を通った後、１本の下面側緯糸の下側を通り、次いで連続する３本の下面側緯糸の上側を通った後、１本の下面側緯糸の下側を通り、次いで連続する２本の下面側緯糸の上側を通った後、１本の下面側緯糸の下側を通り、次いで連続する３本の下面側緯糸の上側を通った後、１本の下面側緯糸の下側を通る４／１−３／１−２／１−３／１組織であり、接結経糸の組でも２本の経地糸接結糸が交代で下面側緯糸の下側を通って４／１−３／１−２／１−３／１組織を形成する。
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせるため剛性のある織物であり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。
そして、図２３、２４に示す従来例１と本発明の最も異なる点は、下面側緯糸が裏面側に突出しない組織であるため部分的な偏摩耗が生じることがない。
【００１７】
これについては、従来例１と比較して説明する。従来例１の下面側層を構成する下面側緯糸は１本の下面側経糸の上側、次いで下側、次いで上側を通り、その後連続する５本の下面側経糸の上を通る組織である。そして、この下面側緯糸を経糸５本分ずつ順次シフトしていくことで下面側層の完全組織が形成される。それによって形成された下面側経糸組織は、１本の下面側緯糸の下側、次いで上側、次いで下側を通り、その後連続する５本の下面側経糸の下を通る組織である。図２４の経断面図をみてもわかるが、下面側経糸２が１本の下面側緯糸７´の下側を通る部分では、下面側緯糸７´と織り合わされて下面側経糸２は下面側方向に押し出される。そして、下面側経糸２が１本の下面側緯糸１１´の下側を通る部分では、下面側緯糸１１´と織り合わされて下面側経糸２は下面側方向に押し出される。そして、その間にある下面側緯糸９´は下面側経糸２と織り合わされ下面側経糸２を上面に織り込もうとするが、両側の下面側緯糸７´と下面側緯糸１１´は下面側経糸２を下面側に押し出そうとするため、その結果下面側緯糸９´は下面側に突出してしまう。
そのため、下面側経糸が１本の下面側緯糸の下側を通る部分の間にある、１本の下面側緯糸は裏面側に押し出されて、この部分だけ下面側緯糸が先行摩耗してしまい、摩耗切断して使用できなくなってしまうこともある。
【００１８】
それに対して、本実施例の下面側経糸１は連続する４本の下面側緯糸３１´、１´、３´、５´の上側を通った後、１本の下面側緯糸７´の下側を通り、次いで連続する３本の下面側緯糸９´、１１´、１３´の上側を通った後、１本の下面側緯糸１５´の下側を通り、次いで連続する２本の下面側緯糸１７´、１９´の上側を通った後、１本の下面側緯糸２１´の下側を通り、次いで連続する３本の下面側緯糸２３´、２５´、２７´の上側を通った後、１本の下面側緯糸２９´の下側を通る、４／１−３／１−２／１−３／１組織であり、１本の下面側緯糸の下側、次いで上側、次いで下側を通る部分は存在しないため、下面側緯糸が裏面側に突出することはない。
実施例１、従来例１共に１本の下面側経糸のみで説明したが、その他の下面側経糸においても同じ傾向がある。
また、上面側層組織は、上面側緯糸が１本の下面側経糸の下側を通った後３本の上面側経糸の上側を通る組織であるため、平織組織の表面に比べて緯糸の打ち込み本数を多くすることができ表面性、繊維支持性に優れたものとなる。また経地糸接結糸によって上下層を織り合わせているため斜めの空間ができ、ろ水性、接結強度にも優れたものとなる。
よって、本実施例１は剛性、耐摩耗性、表面性、繊維支持性、ろ水性、接結強度に優れ、緯糸のがたつきも少ない優れた織物であるといえる。
【００１９】
（実施例２）
図３は本発明の実施例２の織物の意匠図である。図４は図３の意匠図の経糸の組１と接結経糸の組２に沿った断面図と、緯糸１´と緯糸２´に沿った断面図を示したものである。この織物は２本組になった経地糸接結糸により織り合わされたものであり、接結経糸の組を４組、経糸の組を４組により完全組織を形成している。
上面側層は経糸が１本の上面側緯糸の通り、３本の上面側緯糸の下を通る１／３組織を変則的にシフトさせた朱子織組織であり、上面側緯糸と下面側緯糸の配置割合は２：１である。
図３の意匠図において、２、４、６、８は２本の経地糸接結糸からなる接結経糸の組であり、１、３、５、７は上面側経糸、下面側経糸からなる経糸の組である。実施例１とは隣接する下面側緯糸のシフトの仕方が異なる。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸３本分シフトし、次いでその隣の下面側緯糸を４本分シフトし、その隣も経糸３本分、次いで４本分と順に３−４シフトすることで下面側層の完全組織が形成される。
下面側経糸は実施例１と同じ、４／１−３／１−２／１−３／１組織であり、接結経糸の組でも２本の経地糸接結糸が交代で下面側緯糸の下側を通って４／１−３／１−２／１−３／１組織を形成する。
【００２０】
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせるため剛性のある織物であり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。さらに、本実施例の下面側経糸は４／１−３／１−２／１−３／１組織であり、１本の下面側緯糸の下側、次いで上側、次いで下側を通る部分は存在しないため、下面側緯糸が裏面側に突出することはなく、下面側緯糸の部分的な偏摩耗も発生しない。
【００２１】
また、上面側層組織は、上面側緯糸が１本の下面側経糸の下側を通った後３本の上面側経糸の上側を通る組織であるため、平織組織の表面に比べて緯糸の打ち込み本数を多くすることができ表面性、繊維支持性に優れたものとなる。また経地糸接結糸によって上下層を織り合わせているため斜めの空間ができ、ろ水性、接結強度にも優れたものとなる。
よって、本実施例は剛性、耐摩耗性、表面性、繊維支持性、ろ水性、接結強度に優れ、緯糸のがたつきも少ない優れた織物であるといえる。
【００２２】
（実施例３）
図５は本発明の実施例３の織物の意匠図である。図６は図５の意匠図の経糸の組１と接結経糸の組２に沿った断面図と、緯糸１´と緯糸２´に沿った断面図を示したものである。この織物は２組の接結経糸の組と６組の経糸の組によって完全組織が構成されており、接結経糸の組は１本の経地糸接結糸と下面側経糸によりなる。
上面側層は経糸が１本の上面側緯糸の上を通り、３本の上面側緯糸の下を通る１／３組織を変則的にシフトさせた朱子織組織であり、上面側緯糸と下面側緯糸の配置割合は２：１である。
図５の意匠図において、２、６は経地糸接結糸と下面側経糸からなる接結経糸の組であり、１、３、４、５、７、８は上面側経糸、下面側経糸からなる経糸の組である。実施例１とは接結経糸の組の構成が異なる。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸１本分シフトし、次いでその隣の下面側緯糸を４本分シフトし、その隣も経糸１本分、次いで４本分と順に１−４シフトすることで下面側層の完全組織が形成される。
下面側経糸は前実施例と同じ、４／１−３／１−２／１−３／１組織であり、接結経糸の組でも下面側では経地糸接結糸と下面側経糸が４／１−３／１−２／１−３／１組織を形成し、そして上面側では経地糸接結糸が上面側表面に他の上面側経糸と同じ１／３組織を形成する。
【００２３】
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせた剛性のある織物であり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。さらに、本実施例の下面側経糸は４／１−３／１−２／１−３／１組織であり、１本の下面側緯糸の下側、次いで上側、次いで下側を通る部分は存在しないため、下面側緯糸が裏面側に突出することはなく、下面側緯糸の部分的な偏摩耗も発生しない。
また、上面側層組織は、上面側緯糸が１本の下面側経糸の下側を通った後３本の上面側経糸の上側を通る組織であるため、平織組織の表面に比べて緯糸の打ち込み本数を多くすることができ表面性、繊維支持性に優れたものとなる。また経地糸接結糸によって上下層を織り合わせているため斜めの空間ができ、ろ水性、接結強度にも優れたものとなる。
よって、本実施例は剛性、耐摩耗性、表面性、繊維支持性、ろ水性、接結強度に優れ、緯糸のがたつきも少ない優れた織物であるといえる。
【００２４】
（実施例４）
図７は本発明の実施例４の織物の意匠図である。図８は図７の意匠図の経糸の組３と接結経糸の組４に沿った断面図と、緯糸１´と緯糸２´に沿った断面図を示したものである。この織物は２組の接結経糸の組と６組の経糸の組によって完全組織が構成されており、接結経糸の組は１本の経地糸接結糸と上面側経糸によりなる。
上面側層は経糸が１本の上面側緯糸の上を通り、３本の上面側緯糸の下を通る１／３組織を上面側緯糸１本分シフトさせた綾織組織であり、上面側緯糸と下面側緯糸の配置割合は２：１である。
図７の意匠図において、４、８は経地糸接結糸と上面側経糸からなる接結経糸の組であり、１、２、３、５、６、７は上面側経糸、下面側経糸からなる経糸の組である。実施例３とは接結経糸の組の構成、上面側組織が異なる。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸１本分シフトし、次いでその隣の下面側緯糸を４本分シフトし、その隣も経糸１本分、次いで４本分と順に１−４シフトすることで下面側層の完全組織が形成される。
下面側経糸は前実施例と同じ、４／１−３／１−２／１−３／１組織であり、接結経糸の組でも下面側では経地糸接結糸が４／１−３／１−２／１−３／１組織を形成し、そして上面側では上面側経糸が本来通るべき上面側緯糸の上側を通らず、代わりに経地糸接結糸がその上面側緯糸の上を通って、上面側表面に他の上面側経糸と同じ１／３組織を形成する。
【００２５】
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせるため剛性のある織物であり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。さらに、本実施例の下面側経糸は４／１−３／１−２／１−３／１組織であり、１本の下面側緯糸の下側、次いで上側、次いで下側を通る部分は存在しないため、下面側緯糸が裏面側に突出することはなく、下面側緯糸の部分的な偏摩耗も発生しない。
また、上面側層組織は、上面側緯糸が１本の下面側経糸の下側を通った後３本の上面側経糸の上側を通る組織であるため、平織組織の表面に比べて緯糸の打ち込み本数を多くすることができ表面性、繊維支持性に優れたものとなる。また経地糸接結糸によって上下層を織り合わせているため斜めの空間ができ、ろ水性、接結強度にも優れたものとなる。
よって、本実施例は剛性、耐摩耗性、表面性、繊維支持性、ろ水性、接結強度に優れ、緯糸のがたつきも少ない優れた織物であるといえる。
【００２６】
（実施例５）
図９は本発明の実施例５の織物の意匠図である。図１０は図９の意匠図の接結経糸の組３と経糸の組４に沿った断面図と、緯糸１´と緯糸２´に沿った断面図を示したものである。この織物は２組の接結経糸の組と６組の経糸の組によって完全組織が構成されており、接結経糸の組は１本の経地糸接結糸と下面側経糸によりなる。
上面側層は経糸が１本の上面側緯糸の上を通り、３本の上面側緯糸の下を通る１／３組織を変則的にシフトさせた朱子織組織であり、上面側緯糸と下面側緯糸の配置割合は２：１である。
図９の意匠図において、３、７は経地糸接結糸と下面側経糸からなる接結経糸の組であり、１、２、４、５、６、８は上面側経糸、下面側経糸からなる経糸の組である。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸３本分シフトし、次いでその隣の下面側緯糸を４本分シフトし、その隣も経糸３本分、次いで４本分と順に３−４シフトすることで下面側層の完全組織が形成される。
下面側経糸は前実施例と同じ、４／１−３／１−２／１−３／１組織であり、接結経糸の組でも下面側では経地糸接結糸と下面側経糸が４／１−３／１−２／１−３／１組織を形成し、そして上面側では経地糸接結糸が上面側表面に他の上面側経糸と同じ１／３組織を形成する。
【００２７】
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせ剛性のある織物となり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。さらに、本実施例の下面側経糸は４／１−３／１−２／１−３／１組織であり、１本の下面側緯糸の下側、次いで上側、次いで下側を通る部分は存在しないため、下面側緯糸が裏面側に突出することはなく、下面側緯糸の部分的な偏摩耗も発生しない。
また、上面側層組織は、上面側緯糸が１本の下面側経糸の下側を通った後３本の上面側経糸の上側を通る組織であるため、平織組織の表面に比べて緯糸の打ち込み本数を多くすることができ表面性、繊維支持性に優れたものとなる。また経地糸接結糸によって上下層を織り合わせているため斜めの空間ができ、ろ水性、接結強度にも優れたものとなる。
よって、本実施例は剛性、耐摩耗性、表面性、繊維支持性、ろ水性、接結強度に優れ、緯糸のがたつきも少ない優れた織物であるといえる。
【００２８】
（実施例６）
図１１は本発明の実施例６の織物の意匠図である。図１２は図１１の意匠図の経糸の組３と接結経糸の組４に沿った断面図と、緯糸１´と緯糸２´に沿った断面図を示したものである。この織物は２組の接結経糸の組と６組の経糸の組によって完全組織が構成されており、接結経糸の組は１本の経地糸接結糸と上面側経糸によりなる。
上面側層は経糸が１本の上面側緯糸の通り、３本の上面側緯糸の下を通る１／３組織を変則的にシフトさせた朱子織組織であり、上面側緯糸と下面側緯糸の配置割合は２：１である。
図１１の意匠図において、４、８は経地糸接結糸と上面側経糸からなる接結経糸の組であり、１、２、３、５、６、７は上面側経糸、下面側経糸からなる経糸の組である。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸３本分シフトし、次いでその隣の下面側緯糸を４本分シフトし、その隣も経糸３本分、次いで４本分と順に３−４シフトすることで下面側層の完全組織が形成される。
下面側経糸は前実施例と同じ、４／１−３／１−２／１−３／１組織であり、接結経糸の組でも下面側では経地糸接結糸が４／１−３／１−２／１−３／１組織を形成し、そして上面側では上面側経糸が本来通るべき上面側緯糸の上側を通らず、代わりに経地糸接結糸がその上面側緯糸の上を通って、上面側表面に他の上面側経糸と同じ１／３組織を形成する。
【００２９】
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせるため剛性のある織物であり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。さらに、本実施例の下面側経糸は４／１−３／１−２／１−３／１組織であり、１本の下面側緯糸の下側、次いで上側、次いで下側を通る部分は存在しないため、下面側緯糸が裏面側に突出することはなく、下面側緯糸の部分的な偏摩耗も発生しない。
また、上面側層組織は、上面側緯糸が１本の下面側経糸の下側を通った後３本の上面側経糸の上側を通る組織であるため、平織組織の表面に比べて緯糸の打ち込み本数を多くすることができ表面性、繊維支持性に優れたものとなる。また経地糸接結糸によって上下層を織り合わせているため斜めの空間ができ、ろ水性、接結強度にも優れたものとなる。
よって、本実施例は剛性、耐摩耗性、表面性、繊維支持性、ろ水性、接結強度に優れ、緯糸のがたつきも少ない優れた織物であるといえる。
【００３０】
（実施例７）
図１３は本発明の実施例７の織物の意匠図である。図１４は図１３の意匠図の経糸の組１と接結経糸の組２に沿った断面図と、緯糸１´と緯糸２´に沿った断面図を示したものである。この織物は２本組になった経地糸接結糸により織り合わされたものであり、接結経糸の組を４組、経糸の組を４組により完全組織を形成している。
上面側層は経糸が１本の上面側緯糸の上を通り、１本の上面側緯糸の下を通る１／１組織からなる平織組織であり、上面側緯糸と下面側緯糸の配置割合は１：１である。
図１３の意匠図において、２、４、６、８は２本の経地糸接結糸からなる接結経糸の組であり、１、３、５、７は上面側経糸、下面側経糸からなる経糸の組である。前述の実施例とは上面側層の組織と緯糸の配置割合が異なる。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸３本分シフトし、次いでその隣の下面側緯糸を４本分シフトし、その隣も経糸３本分、次いで４本分と順に３−４シフトすることで下面側層の完全組織が形成される。
下面側経糸は実施例１と同じ、４／１−３／１−２／１−３／１組織であり、接結経糸の組でも２本の経地糸接結糸が交代で下面側緯糸の下側を通って４／１−３／１−２／１−３／１組織を形成する。
【００３１】
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせるため剛性のある織物であり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。さらに、本実施例の下面側経糸は４／１−３／１−２／１−３／１組織であり、１本の下面側緯糸の下側、次いで上側、次いで下側を通る部分は存在しないため、下面側緯糸が裏面側に突出することはなく、下面側緯糸の部分的な偏摩耗も発生しない。
また、上面側層組織は、平織組織であるため、表面性、繊維支持性、剛性に優れたものとなる。また経地糸接結糸によって上下層を織り合わせているため斜めの空間ができ、ろ水性、接結強度にも優れたものとなる。
よって、本実施例は剛性、耐摩耗性、表面性、繊維支持性、ろ水性、接結強度に優れ、緯糸のがたつきも少ない優れた織物であるといえる。
【００３２】
（実施例８）
図１５は本発明の実施例８の織物の意匠図である。図１６は図１５の意匠図の経糸の組１と接結経糸の組２に沿った断面図と、緯糸１´と緯糸２´に沿った断面図を示したものである。この織物は２本組になった経地糸接結糸により織り合わされたものであり、接結経糸の組を４組、経糸の組を４組により完全組織を形成している。
上面側層は経糸が１本の上面側緯糸の上を通り、３本の上面側緯糸の下を通る１／３組織を変則的にシフトさせた朱子織組織であり、上面側緯糸と下面側緯糸の配置割合は２：１である。
図１５の意匠図において、２、４、６、８は２本の経地糸接結糸からなる接結経糸の組であり、１、３、５、７は上面側経糸、下面側経糸からなる経糸の組である。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸３本分シフトし、次いでその隣の下面側緯糸を４本分シフトし、その隣も経糸３本分、次いで４本分と順に３−４シフトすることで下面側層の完全組織が形成される。
下面側経糸は実施例１と同じ、４／１−３／１−２／１−３／１組織であり、接結経糸の組でも２本の経地糸接結糸が交代で下面側緯糸の下側を通って４／１−３／１−２／１−３／１組織を形成する。
【００３３】
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせ剛性のある織物であり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。さらに、本実施例の下面側経糸は４／１−３／１−２／１−３／１組織であり、１本の下面側緯糸の下側、次いで上側、次いで下側を通る部分は存在しないため、下面側緯糸が裏面側に突出することはなく、下面側緯糸の部分的な偏摩耗も発生しない。
また、上面側層組織は、上面側緯糸が１本の下面側経糸の下側を通った後３本の上面側経糸の上側を通る組織であるため、平織組織の表面に比べて緯糸の打ち込み本数を多くすることができるため表面性、繊維支持性に優れたものとなる。また経地糸接結糸によって上下層を織り合わせているため斜めの空間ができ、ろ水性、接結強度にも優れたものとなる。
よって、本実施例は剛性、耐摩耗性、表面性、繊維支持性、ろ水性、接結強度に優れ、緯糸のがたつきも少ない優れた織物であるといえる。
【００３４】
（実施例９）
図１７は本発明の実施例９の織物の意匠図である。図１８は図１７の意匠図の経糸の組１と接結経糸の組２に沿った断面図と、緯糸１´と緯糸２´に沿った断面図を示したものである。この織物は２本組になった経地糸接結糸により織り合わされたものであり、接結経糸の組を４組、経糸の組を４組により完全組織を形成している。
上面側層は経糸が１本の上面側緯糸の上を通り、１本の上面側緯糸の下を通る１／１の平織組織であり、上面側緯糸と下面側緯糸の配置割合は２：１である。
図１７の意匠図において、２、４、６、８は２本の経地糸接結糸からなる接結経糸の組であり、１、３、５、７は上面側経糸、下面側経糸からなる経糸の組である。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸１本分シフトし、次いでその隣の下面側緯糸を４本分シフトし、その隣の下面側緯糸を経糸５本分シフトし、その隣の下面側緯糸を経糸４本分シフトすることで下面側層の完全組織が形成される。
下面側経糸は実施例１と同じ、４／１−３／１−２／１−３／１組織であり、接結経糸の組でも２本の経地糸接結糸が交代で下面側緯糸の下側を通って４／１−３／１−２／１−３／１組織を形成する。
【００３５】
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせ剛性のある織物であり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。さらに、本実施例の下面側経糸は４／１−３／１−２／１−３／１組織であり、１本の下面側緯糸の下側、次いで上側、次いで下側を通る部分は存在しないため、下面側緯糸が裏面側に突出することはなく、下面側緯糸の部分的な偏摩耗も発生しない。
また、上面側層組織は、平織組織であるため、表面性、繊維支持性、剛性に優れたものとなる。そして経地糸接結糸によって上下層を織り合わせているため斜めの空間ができ、ろ水性、接結強度にも優れたものとなる。
よって、本実施例は剛性、耐摩耗性、表面性、繊維支持性、ろ水性、接結強度に優れ、緯糸のがたつきも少ない優れた織物であるといえる。
【００３６】
（実施例１０）
図１９は本発明の実施例１０の織物の意匠図である。図２０は図１９の意匠図の経糸の組１、２に沿った断面図と、緯糸２´と接結緯糸３´に沿った断面図を示したものである。前実施例までは経地糸接結糸により上下層を織り合わせているものであったが、この織物は２本組になった緯糸接結糸により織り合わされている。
緯糸接結糸は組になって上面側表面に１本の緯糸として機能している。上面側層は緯糸接結糸の組と上面側緯糸が交互に配置されており、経糸が１本の上面側緯糸、または１組の緯糸接結糸の上を通り、次いで１本の上面側緯糸または１本の緯糸接結糸の下を通る１／１組織からなる平織組織である。緯糸接結糸の下には下面側緯糸は配置されていない。
図１９の意匠図において、３´、６´、９´、１２´、１５´、１８´、２１´、２４´は２本の緯糸接結糸の組であり、１´、２´、４´、５´、７´、８´、１０´、１１´、１３´、１４´、１６´、１７´、１９´、２０´、２２´、２３´は上面側緯糸、下面側緯糸が上下に配置している。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸１本分シフトし、次いでその隣の下面側緯糸を４本分シフトし、その隣も経糸１本分、次いで４本分と順に１−４シフトすることで下面側層の完全組織が形成される。
下面側経糸は、連続する４本の下面側緯糸の上側を通った後、１本の下面側緯糸の下側を通り、次いで連続する３本の下面側緯糸の上側を通った後、１本の下面側緯糸の下側を通り、次いで連続する２本の下面側緯糸の上側を通った後、１本の下面側緯糸の下側を通り、次いで連続する３本の下面側緯糸の上側を通った後、１本の下面側緯糸の下側を通る４／１−３／１−２／１−３／１組織である。
【００３７】
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせるため剛性のある織物であり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。さらに、本実施例の下面側経糸は４／１−３／１−２／１−３／１組織であり、１本の下面側緯糸の下側、次いで上側、次いで下側を通る部分は存在しないため、下面側緯糸が裏面側に突出することはなく、下面側緯糸の部分的な偏摩耗も発生しない。
また、上面側層組織は、平織組織であるため、表面性、繊維支持性、剛性に優れたものとなる。また緯糸接結糸によって上下層を織り合わせているため接結強度にも優れたものとなる。
よって、本実施例は剛性、耐摩耗性、表面性、繊維支持性、ろ水性、接結強度に優れ、緯糸のがたつきも少ない優れた織物であるといえる。
【００３８】
（実施例１１）
図２１は本発明の実施例１１の織物の意匠図である。図２２は図２１の意匠図の経糸の組１、２に沿った断面図と、緯糸２´と接結緯糸３´に沿った断面図を示したものである。前実施例までは経地糸接結糸により上下層を織り合わせているものであったが、この織物は２本組になった緯糸接結糸により織り合わされている。
緯糸接結糸は組になって上面側表面に１本の緯糸として機能している。上面側層は緯糸接結糸の組と上面側緯糸が交互に配置されており、経糸が１本の上面側緯糸、または１組の緯糸接結糸の上を通り、次いで１本の上面側緯糸または１本の緯糸接結糸の下を通る１／１組織からなる平織組織である。緯糸接結糸の下には下面側緯糸は配置されていない。
緯糸と緯糸接結糸の配置は実施例１０と同じである。
下面側表面を構成する下面側緯糸は、１本の下面側経糸の上側を通り、次いで１本の下面側経糸の下側を通った後、１本の下面側経糸の上側を通り、次いで連続する５本の下面側経糸の下側を通る組織であり、隣接する下面側緯糸を経糸３本分シフトし、次いでその隣の下面側緯糸を４本分シフトし、その隣も経糸３本分、次いで４本分と順に３−４シフトすることで下面側層の完全組織が形成される。
下面側経糸は、連続する４本の下面側緯糸の上側を通った後、１本の下面側緯糸の下側を通り、次いで連続する３本の下面側緯糸の上側を通った後、１本の下面側緯糸の下側を通り、次いで連続する２本の下面側緯糸の上側を通った後、１本の下面側緯糸の下側を通り、次いで連続する３本の下面側緯糸の上側を通った後、１本の下面側緯糸の下側を通る４／１−３／１−２／１−３／１組織である。
【００３９】
本発明の下面側緯糸は、１本の下面側経糸の上側を通り、次いで１本の下面側経糸の下側を通った後、１本の下面側経糸の上側を通る部分を有するため、下面側緯糸は下面側経糸をしっかりと織り合わせた剛性のある織物であり、その隣には連続する５本の下面側経糸の下側を通る適度な長さのクリンプを形成するため緯糸のがたつきが生じることがない。さらにこの組織の場合ロングクリンプはより下面側に突出するため、摩耗堆積が増え耐摩耗性も向上する。さらに、本実施例の下面側経糸は４／１−３／１−２／１−３／１組織であり、１本の下面側緯糸の下側、次いで上側、次いで下側を通る部分は存在しないため、下面側緯糸が裏面側に突出することはなく、下面側緯糸の部分的な偏摩耗も発生しない。
また、上面側層組織は、平織組織であるため、表面性、繊維支持性、剛性に優れたものとなる。また緯糸接結糸によって上下層を織り合わせているため接結強度にも優れたものとなる。
よって、本実施例は剛性、耐摩耗性、表面性、繊維支持性、ろ水性、接結強度に優れ、緯糸のがたつきも少ない優れた織物であるといえる。
【産業上の利用可能性】
【００４０】
剛性、ろ水性、耐摩耗性、繊維支持性、歩留まりに優れるため製紙用織物やろ布等、過酷な条件下で使用される工業用織物として好適である。
【図面の簡単な説明】
【００４１】
【図１】本発明の実施例１の工業用二層織物の意匠図である。
【図２】図１の経糸の組１、接結経糸の組２、緯糸１´、２´に沿った断面図である。
【図３】本発明の実施例２の工業用二層織物の意匠図である。
【図４】図３の経糸の組１、接結経糸の組２、緯糸１´、２´に沿った断面図である。
【図５】本発明の実施例３の工業用二層織物の意匠図である。
【図６】図５の経糸の組１、接結経糸の組２、緯糸１´、２´に沿った断面図である。
【図７】本発明の実施例４の工業用二層織物の意匠図である。
【図８】図１の経糸の組３、接結経糸の組４、緯糸１´、２´に沿った断面図である。
【図９】本発明の実施例５の工業用二層織物の意匠図である。
【図１０】図９の接結経糸の組３、経糸の組４、緯糸１´、２´に沿った断面図である。
【図１１】本発明の実施例６の工業用二層織物の意匠図である。
【図１２】図１１の経糸の組３、接結経糸の組４、緯糸１´、２´に沿った断面図である。
【図１３】本発明の実施例７の工業用二層織物の意匠図である。
【図１４】図１４の経糸の組１、接結経糸の組２、緯糸１´、２´に沿った断面図である。
【図１５】本発明の実施例８の工業用二層織物の意匠図である。
【図１６】図１５の経糸の組１、接結経糸の組２、緯糸１´、２´に沿った断面図である。
【図１７】本発明の実施例９の工業用二層織物の意匠図である。
【図１８】図１７の経糸の組１、経糸の組２、緯糸２´、３´に沿った断面図である。
【図１９】本発明の実施例１０の工業用二層織物の意匠図である。
【図２０】図１９の経糸の組１、経糸の組２、緯糸２´、３´に沿った断面図である。
【図２１】本発明の実施例１１の工業用二層織物の意匠図である。
【図２２】図２１の経糸の組１、経糸の組２、緯糸１´、２´に沿った断面図である。
【図２３】従来例１の工業用二層織物の意匠図である。
【図２４】図２３の接結経糸の組１、経糸の組２、緯糸１´、２´に沿った断面図である。
【符号の説明】
【００４２】
１、２、３・・・８  接結経糸の組、あるいは経糸の組
１´〜３２´  上面側緯糸、下面側緯糸、緯糸接結糸
【図１】
0004819477.tif 000002
【図２】
0004819477.tif 000003
【図３】
0004819477.tif 000004
【図４】
0004819477.tif 000005
【図５】
0004819477.tif 000006
【図６】
0004819477.tif 000007
【図７】
0004819477.tif 000008
【図８】
0004819477.tif 000009
【図９】
0004819477.tif 000010
【図１０】
0004819477.tif 000011
【図１１】
0004819477.tif 000012
【図１２】
0004819477.tif 000013
【図１３】
0004819477.tif 000014
【図１４】
0004819477.tif 000015
【図１５】
0004819477.tif 000016
【図１６】
0004819477.tif 000017
【図１７】
0004819477.tif 000018
【図１８】
0004819477.tif 000019
【図１９】
0004819477.tif 000020
【図２０】
0004819477.tif 000021
【図２１】
0004819477.tif 000022
【図２２】
0004819477.tif 000023
【図２３】
0004819477.tif 000024
【図２４】
0004819477.tif 000025